(57)【要約】【課題】従来のガラス繊維強化樹脂よりも軽量であり、植物が持つ強度やしなやかさ等に優れた竹ファイバーの植物機能生かした複合植物由来の樹脂組成物の提供を目的とする。【解決手段】植物由来の樹脂中に竹由来の竹ファイバーが植物由来の樹脂組成物に対して１〜７０質量％混合されていることを特徴とする竹ファイバー複合植物由来の樹脂組成物を提供する。竹ファイバーの一例は竹由来のパルプである。【選択図】図１
2017066259.tif 000002
【特許請求の範囲】
【請求項１】
植物由来の樹脂中に竹由来の竹ファイバーが植物由来の樹脂組成物に対して１〜７０質量％混合されていることを特徴とする竹ファイバー複合植物由来の樹脂組成物。
【請求項２】
請求項１において、前記竹ファイバーは竹由来のパルプである、竹ファイバー複合植物由来の樹脂組成物。
【請求項３】
請求項１または２において、前記竹ファイバーは平均太さ５ｎｍ〜５０ｎｍ、平均長さ０．１μｍ〜５．０μｍの竹ファイバーである、竹ファイバー複合植物由来の樹脂組成物。
【請求項４】
請求項３において、前記竹ファイバーはパルプを叩解処理した後に高圧水流にて解繊したものである、竹ファイバー複合植物由来の樹脂組成物。
【請求項５】
請求項１ないし４のいずれかにおいて、お茶の葉または種の微粉末を含む、竹ファイバー複合植物由来の樹脂組成物。
【請求項６】
植物由来の樹脂中に竹由来の竹ファイバーが混合された竹ファイバー複合植物由来の樹脂組成物の製造方法であって、前記植物由来の樹脂は熱可塑性植物由来の樹脂であり、
前記植物由来の樹脂と前記竹ファイバーとを回転羽根を有する回転軸を備えた撹拌室からなるバッチ式密閉型混練装置で混練することを有する、竹ファイバー複合植物由来の樹脂組成物の製造方法。
【請求項７】
請求項６において、前記混練することは、お茶の葉または種の微粉末を混練することを含む、竹ファイバー複合植物由来の樹脂組成物の製造方法。
【発明の詳細な説明】
【技術分野】
【０００１】
本発明は、植物由来の樹脂に竹由来のファイバーを混合した複合植物由来の樹脂組成物に関するものである。
【背景技術】
【０００２】
特許文献１は、竹繊維に接着剤を付着させ加温加圧することで板材、角材等を得る技術を開示する。しかし、このような竹繊維集成材では用途が限定されていた。
【０００３】
特許文献２は、竹等の薄片よりなるシート状物を植物由来の樹脂で一体化して補強する成形体を開示するが、これも用途が限定されていた。
【０００４】
特許文献３は、植物の竹由来の繊維（ファイバー）を使用しているが石油系を使用してのでは植物が持つ特性を十分生かせない。
【先行技術文献】
【特許文献】
【０００５】
【特許文献１】特開２００４−３５１７７３号公報
【特許文献２】特開平１０−１３８３５３号公報
【特許文献３】特開平２０１３-２４５３４６号公報
【発明の概要】
【発明が解決しようとする課題】
【０００６】
ガラス繊維や炭素繊維で強化した繊維強化石油由来の樹脂成形品は公知である。しかし、ガラス繊維を石油由来の樹脂に混ぜると製品が重くなる問題や、廃棄処理する際に種々の問題がある。また、炭素繊維は射出成型機等で成形する上で、成形性が悪い等の種々の問題がある。
【課題を解決するための手段】
【０００７】
そこで本発明者らは、竹由来の繊維（ファイバー）を用いた複合植物由来の樹脂の検討を進めた結果、本発明に至った。本発明は、従来の石油系樹脂が持たない植物が持つ独特の特性を生かし、また、強度に優れた竹ファイバー複合植物由来の樹脂組成物を提供する。
【０００８】
本発明に係る竹ファイバー複合植物由来の樹脂組成物は、植物由来の樹脂中に竹由来の竹ファイバーが植物由来の樹脂組成物に対して１〜７０質量％混合されていることを特徴とする。本発明に係る複合植物由来の樹脂組成物は天然繊維である竹由来のファイバーを混練したので、樹脂成形品にした場合に軽量で強度に優れた植物由来の樹脂成形品が得られる。ここで、竹ファイバーは竹のセルロース繊維を解繊して得られたファイバーをいい、竹をチップ状にし、その後に蒸解したパルプを用いることができる。
【０００９】
さらに、強度を向上させるにはパルプを高圧水流処理等にて細分化した平均太さ５ｎｍ〜５０ｎｍ、平均長さ０．１μｍ〜５．０μｍの竹ファイバーを用いるのが好ましい。より好ましくは平均太さ５ｎｍ〜３０ｎｍ、平均長さ０．５μｍ〜２．０μｍのものでアスペクト比が１００以上のものがよい。また、パルプは調整及び抄紙工程で一般的に用いられている叩解機で処理したものが望ましく、その濾水性は、ＪＩＳ  Ｐ  ８１２１で１００〜５００ｍｌの範囲がよい。使用できる竹の種類には限定がなく、代表例としては真竹、孟宗竹、淡竹等が挙げられる。
【００１０】
竹ファイバーはパルプを叩解処理した後に高圧水流にて解繊したものであることが望ましい。ここで、高圧水流で解繊するとは、竹を蒸解等によりパルプ化した竹パルプを０．５〜１０％程度含有する混合液を、５０〜３００ＭＰａ程度の高圧状態から一気に大気解放させることで、キャビテーションや乱流が生じ、これによりパルプ繊維を細く解繊することをいう。また、必要に応じて混合液に分散剤等を添加してもよい。本明細書では、この高圧状態から大気解放させる処理回数をパス回数と表現する。
【００１１】
基材となる植物由来の樹脂は熱可塑性植物由来の樹脂でも熱硬化性植物由来の樹脂でもよい。竹ファイバーを熱可塑性植物由来の樹脂に混練する場合は溶融混練がよい。
【００１２】
本発明の異なる態様の１つは、植物由来の樹脂中に竹由来の竹ファイバーが混合された竹ファイバー複合植物由来の樹脂組成物の製造方法である。熱可塑性植物由来の樹脂とパルプ又はパルプを細分化した竹ファイバーとを用いて製造する場合は、植物由来の樹脂と竹ファイバーとをセルロース混合可塑化成形装置とも称される、回転羽根を有する回転軸を備えた撹拌室からなるバッチ式密閉型混練装置を用いるのが望ましい。
【図面の簡単な説明】
【００１３】
【図１】ＰＰ植物由来の樹脂（ポリプロピレン）に竹ファイバーを混練した場合の曲げ弾性率の評価結果を示す。
【図２】ファイバーの種類による曲げ弾性率の比較結果を示す。
【図３】高圧水流により解繊した竹ファイバーの３Ｄ像を示す。
【図４】高圧水流により解繊した竹ファイバーの太さ及び長さの分布グラフを示す。
【発明を実施するための形態】
【００１４】
基材にポリエチレン植物由来の樹脂（ＰＥ）からなる熱可塑性植物由来の樹脂を用いて、竹ファイバーを混練し、強度試験を実施したので、以下説明する。
【００１５】
（実施例１）
ポリエチレン植物由来の樹脂（ＰＥ）単独のもの、竹ファイバー複合植物由来の樹脂として竹由来のパルプが１０質量％になるように混練した複合植物由来の樹脂組成物、竹ファイバー複合植物由来の樹脂として２００ＭＰａの高圧水流による解繊処理を１０パスしたものを含有量が質量１０％になるように混練した複合植物由来の樹脂組成物及び上記解繊処理を２０パスしたものを含有量が１０質量％になるように混練した植物由来の樹脂組成物を試作し、評価に供した。なお、混練する際に界面活性剤を約１％添加した。  添加量は解繊の程度により異なるが、０．１〜５．０質量％程度がよい。
【００１６】
射出成形品からＪＩＳ  Ｋ７１３９  タイプＢ１の試験片を切り出し、ＪＩＳ  Ｋ７１７１に基づいて曲げ試験を実施した。その結果を図１のグラフに示す。
【００１７】
図１のグラフで弾性率は曲げ弾性率を示し、ＰＥはポリエチレン植物由来の樹脂単独のもの、パルプはＰＥにパルプを混練したもの、１０パス、２０パスはそれぞれ高圧水流による処理回数が１０回、２０回の竹ファイバーを混練したものを示す。
【００１８】
この結果、ＰＥ単独のものは曲げ弾性率が約１１００ＭＰａであるのに対して竹由来のパルプを混練したものは約１２７０ＭＰａと強度が向上し、１０パスの竹ファイバーを混練したものが最も高く、約１３２０ＭＰａであった。
【００１９】
図３に、この１０パスの竹ファイバーの３Ｄ像を示し、図４のグラフに、太さと長さの分布を示す。測定は走査型プローブ顕微鏡（島津製作所社製  ＳＰＭ−９７００）を用い、太さの計測は高さ（Ｚ）の計測で行った。長さ平均は、０．２８μｍ（標準偏差σ＝０．１５８）、太さ平均は、９．７０ｎｍ（標準偏差σ＝４．４３）であった。
【００２０】
これにより、ＰＥ単独に対して竹由来のパルプ又は細分化した竹ファイバーを混練することで強度が向上することが明らかになった。また、細分化処理を進めすぎると、強度が逆に低下する傾向が認められた。
【００２１】
（実施例２）
次に竹由来のファイバーと広葉樹及び針葉樹由来のファイバーとを比較したので説明する。広葉樹由来のパルプと針葉樹由来のパルプを実施例１の１０回パスと同様の細分化処理し、同じく１０回パスの竹ファイバーと同様の含有量（約１０質量％）になるようにＰＥに混練した植物由来の樹脂組成物を用いて実施例１と同様の曲げ試験を実施した結果を図２のグラフに示す。
【００２２】
図２においてＬＢとは、広葉樹由来のファイバーを示し、ＮＢとは針葉樹由来のファイバーを示す。この結果、竹由来のファイバーが最も高い値を示した。このことから、竹由来のファイバーを植物由来の樹脂に混練した植物由来の樹脂組成物（竹ファイバー複合植物由来の樹脂）を用いて植物由来の樹脂成形品を成形すると、植物由来の樹脂単独のものよりも強度が向上し、竹が天然繊維であることから石油由来資源の削減をも図ることができる。また、竹由来のファイバーを用いると広葉樹や針葉樹等の木質由来のファイバーよりも強化作用が大きい。
【００２３】
本実施例はＰＥの植物由来の樹脂を用いて評価したが、ＰＰ（ポリプロピレン）などの他の熱可塑性植物由来の樹脂や熱硬化植物由来の樹脂を用いても同様の効果が得られる。また、竹ファイバー複合植物由来の樹脂に、お茶の葉や種の植物、具体的には種の微粉末を混練し、それらが持つ特性を生かし、樹脂を染色したり、お茶のカテキンによる竹の繊維のカビ防止などの竹ファイバーの欠点の克服を図り、竹ファイバー複合植物由来の樹脂の用途をさらに広げることも可能である。
【図１】
2017066259.tif 000003
【図２】
2017066259.tif 000004
【図３】
2017066259.tif 000005
【図４】
2017066259.tif 000006